(57)【要約】【解決手段】（ａ）１分子中に少なくとも２個のアルケニル基を有し、主鎖中に−ＣaＦ2aＯ−の繰り返し単位を含むパーフルオロポリエーテル構造を有する直鎖状パーフルオロポリエーテル化合物、（ｂ）１分子中にケイ素原子に結合した水素原子を少なくとも２個有する含フッ素有機ケイ素化合物、（ｃ）ヒドロシリル化反応触媒、（ｄ）１分子中にケイ素原子に結合した水素原子と、炭素原子又は炭素原子と酸素原子を介してケイ素原子に結合したエポキシ基及び／又はトリアルコキシシリル基とをそれぞれ少なくとも１個有する化合物、（ｅ）導電性金属メッキ粉末を含有してなる導電性フッ素樹脂組成物。【効果】本発明の導電性フッ素樹脂組成物は、密度が小さく、導電性が高く、耐熱性、耐薬品性、耐溶剤性に優れ、各種基材に良好に接着し得るゴム質の硬化物を与える。【選択図】なし【特許請求の範囲】
【請求項１】
（ａ）１分子中に少なくとも２個のアルケニル基を有し、かつ主鎖中に−ＣaＦ2aＯ−の繰り返し単位を含むパーフルオロポリエーテル構造を有する、重量平均分子量５，０００〜１０万である直鎖状パーフルオロポリエーテル化合物：１００質量部、
（ｂ）１分子中にケイ素原子に結合した水素原子を少なくとも２個有する含フッ素有機ケイ素化合物：（ｂ）成分中のＳｉＨ基と（ａ）成分中のアルケニル基の比率（ＳｉＨ基／アルケニル基）が０．４〜５．０となる量、
（ｃ）ヒドロシリル化反応触媒：（ａ）成分と（ｂ）成分との反応を促進させ得る十分量、
（ｄ）１分子中にケイ素原子に結合した水素原子と、炭素原子又は炭素原子と酸素原子を介してケイ素原子に結合したエポキシ基及び／又はトリアルコキシシリル基とをそれぞれ少なくとも１個有する化合物：０．１〜５０質量部、
（ｅ）導電性金属メッキ粉末：５０〜２，０００質量部
を含有してなることを特徴とする導電性フッ素樹脂組成物。
【請求項２】
（ａ）成分の−ＣaＦ2aＯ−の繰り返し単位を含むパーフルオロポリエーテル構造が、（ＣaＦ2aＯ）qで表され、ｑが２０〜６００である請求項１記載の導電性フッ素樹脂組成物。
【請求項３】
（ａ）成分が下記一般式（１）
【化１】
2007297566.tif 000046
［式中、Ｘは−ＣＨ2−、−ＣＨ2Ｏ−、−ＣＨ2ＯＣＨ2−又は−Ｙ−ＮＲ1−ＣＯ−（但し、Ｙは−ＣＨ2−又は下記構造式（Ｚ）で示される基であり、Ｒ1は水素原子、メチル基、フェニル基又はアリル基である。）である。Ｘ’は−ＣＨ2−、−ＯＣＨ2−、−ＣＨ2ＯＣＨ2−又は−ＣＯ−ＮＲ2−Ｙ’−（但し、Ｙ’は−ＣＨ2−又は下記構造式（Ｚ’）で示される基であり、Ｒ2は水素原子、メチル基、フェニル基又はアリル基である。）である。ｐは独立に０又は１、ｒは２〜６の整数、ｍ、ｎはそれぞれ０〜６００の整数であり、更にｍとｎの和が２０〜６００である。］
【化２】
2007297566.tif 000047
（ｏ，ｍ又はｐ位で示されるジメチルフェニルシリレン基）
【化３】
2007297566.tif 000048
（ｏ，ｍ又はｐ位で示されるジメチルフェニルシリレン基）
で表される直鎖状パーフルオロポリエーテル化合物である請求項２記載のプライマー組成物。
【請求項４】
（ｂ）成分の含フッ素有機ケイ素化合物が、１分子中に１個以上の一価のパーフルオロオキシアルキル基、一価のパーフルオロアルキル基、二価のパーフルオロオキシアルキレン基又は二価のパーフルオロアルキレン基を有し、かつケイ素原子に結合した水素原子を２個以上有するものである請求項１，２又は３記載の導電性フッ素樹脂組成物。
【請求項５】
（ｅ）成分が、銀メッキ粉末、金メッキ粉末、ニッケルメッキ粉末の少なくとも１種である請求項１乃至４のいずれか１項記載の導電性フッ素樹脂組成物。
【請求項６】
硬化させて得られるゴム状硬化物の密度が４．０ｇ／ｃｍ3以下である請求項１乃至５のいずれか１項記載の導電性フッ素樹脂組成物。
【発明の詳細な説明】
【技術分野】
【０００１】
本発明は、導電性が高く、耐熱性、耐薬品性、耐溶剤性に優れ、必要に応じて各種基材に良好に接着し得る硬化物を与え、半導体素子のダイボンド、水晶振動子の固定等に有用なポリエーテル系の導電性フッ素樹脂組成物に関する。
【背景技術】
【０００２】
導電性粒子を充填した導電性組成物の主な用途としては、半導体素子のダイボンドあるいは水晶振動子の固定等が挙げられる。従来、この分野にはエポキシ樹脂に銀粒子を充填した材料が使用されている。
【０００３】
しかし、素子、部品の精密化に伴い、剛性の高いエポキシ樹脂ベースの導電材料は、その剛性のため部品、素子等に与える応力が大きく、アセンブリ特性に与える影響が大きい。このため、より柔らかいゴム質の導電材料が望まれるようになってきており、導電性接着剤としてシリコーン系のものが特開平７−１３３４３２号公報（特許文献１）などに提案されている。
【０００４】
しかしながら、これらの提案においてもヒートショックにおける導電性の変化が大きく、また、シロキサン組成物の欠点である低分子シロキサン化合物の周辺電機部品に与える影響が懸念された。
【０００５】
そこで、特開平１１−１７２１０８号公報（特許文献２）では、１分子中に少なくとも２個のアルケニル基を有するパーフルオロポリエーテル化合物に銀粒子を配合した組成物を提案することによって、低分子シロキサン化合物の問題を解決している。しかしこの場合、銀そのものを微細化した粒子を配合するため、密度が５ｇ／ｃｍ3以上になり、大きくなってしまう問題がある。部品の軽量化、低コスト化の観点から、より密度の小さな導電材料の開発が望まれる。
【０００６】
【特許文献１】特開平７−１３３４３２号公報
【特許文献２】特開平１１−１７２１０８号公報
【発明の開示】
【発明が解決しようとする課題】
【０００７】
本発明の目的は導電性が高く、耐熱性、耐薬品性、耐溶剤性に優れている上、各種基材に対し良好に接着するゴム質の硬化物を与える導電性フッ素樹脂組成物を提供することを目的とする。
【課題を解決するための手段】
【０００８】
本発明者は、上記目的を達成するため、
（ａ）１分子中に少なくとも２個のアルケニル基を有し、かつ主鎖中に−ＣaＦ2aＯ−の繰り返し単位を含むパーフルオロポリエーテル構造を有する、重量平均分子量５，０００〜１０万である直鎖状パーフルオロポリエーテル化合物：１００質量部、
（ｂ）１分子中にケイ素原子に結合した水素原子を少なくとも２個有する含フッ素有機ケイ素化合物：（ｂ）成分中のＳｉＨ基と（ａ）成分中のアルケニル基の比率（ＳｉＨ基／アルケニル基）が０．４〜５．０となる量、
（ｃ）ヒドロシリル化反応触媒：（ａ）成分と（ｂ）成分との反応を促進させ得る十分量、
（ｄ）１分子中にケイ素原子に結合した水素原子と、炭素原子又は炭素原子と酸素原子を介してケイ素原子に結合したエポキシ基及び／又はトリアルコキシシリル基とをそれぞれ少なくとも１個有する化合物：０．１〜５０質量部、
（ｅ）導電性金属メッキ粉末：５０〜２，０００質量部
を含有してなることを特徴とする導電性フッ素樹脂組成物を提供する。
【０００９】
この場合、（ａ）成分の−ＣaＦ2aＯ−の繰り返し単位を含むパーフルオロポリエーテル構造が、（ＣaＦ2aＯ）qで表され、ｑが２０〜６００であることが好ましく、特に（ａ）成分が下記一般式（１）
【化１】
2007297566.tif 000002
［式中、Ｘは−ＣＨ2−、−ＣＨ2Ｏ−、−ＣＨ2ＯＣＨ2−又は−Ｙ−ＮＲ1−ＣＯ−（但し、Ｙは−ＣＨ2−又は下記構造式（Ｚ）で示される基であり、Ｒ1は水素原子、メチル基、フェニル基又はアリル基である。）である。Ｘ’は−ＣＨ2−、−ＯＣＨ2−、−ＣＨ2ＯＣＨ2−又は−ＣＯ−ＮＲ2−Ｙ’−（但し、Ｙ’は−ＣＨ2−又は下記構造式（Ｚ’）で示される基であり、Ｒ2は水素原子、メチル基、フェニル基又はアリル基である。）である。ｐは独立に０又は１、ｒは２〜６の整数、ｍ、ｎはそれぞれ０〜６００の整数であり、更にｍとｎの和が２０〜６００である。］
【化２】
2007297566.tif 000003
（ｏ，ｍ又はｐ位で示されるジメチルフェニルシリレン基）
【化３】
2007297566.tif 000004
（ｏ，ｍ又はｐ位で示されるジメチルフェニルシリレン基）
で表される直鎖状パーフルオロポリエーテル化合物であることが好ましい。
【００１０】
また、（ｂ）成分の含フッ素有機ケイ素化合物が、１分子中に１個以上の一価のパーフルオロオキシアルキル基、一価のパーフルオロアルキル基、二価のパーフルオロオキシアルキレン基又は二価のパーフルオロアルキレン基を有し、かつケイ素原子に結合した水素原子を２個以上有するものであること、（ｅ）成分が、銀メッキ粉末、金メッキ粉末、ニッケルメッキ粉末の少なくとも１種であることが好ましい。
【００１１】
なお、上記導電性フッ素樹脂組成物を硬化させて得られるゴム状硬化物の密度が４．０ｇ／ｃｍ3以下であることが好ましい。
【発明の効果】
【００１２】
本発明の導電性フッ素樹脂組成物は、従来に比べて密度が小さく、導電性が高く、耐熱性、耐薬品性、耐溶剤性に優れ、ガラス、アルミニウム、ポリエステル、エポキシ樹脂等の各種基材に良好に接着し得るゴム質の硬化物を与えるもので、半導体素子のダイボンド、水晶振動子の固定等に好適に使用することができる。
【発明を実施するための最良の形態】
【００１３】
以下、本発明を更に詳細に説明する。
［（ａ）成分］
本発明の（ａ）成分は、１分子中に少なくとも２個のアルケニル基を有し、かつ主鎖中にパーフルオロポリエーテル構造、好ましくは二価のパーフルオロアルキルエーテル構造を有する、重量平均分子量が５，０００〜１０万のものである。
【００１４】
ここで、パーフルオロアルキルエーテル構造としては、−ＣaＦ2aＯ−（式中、各単位のａは独立に１〜６の整数である。）の多数の繰り返し単位を含むもので、例えば下記一般式（２）で示されるものなどが挙げられる。
（ＣaＦ2aＯ）q          （２）
（式中、ｑは２０〜６００、好ましくは３０〜４００、より好ましくは３０〜２００の整数である。）
【００１５】
上記式（２）で示される繰り返し単位−ＣaＦ2aＯ−としては、例えば下記の単位等が挙げられる。なお、上記パーフルオロアルキルエーテル構造は、これらの繰り返し単位の１種単独で構成されていてもよいし、２種以上の組み合わせであってもよい。
−ＣＦ2Ｏ−
−ＣＦ2ＣＦ2Ｏ−
−ＣＦ2ＣＦ2ＣＦ2Ｏ−
−ＣＦ（ＣＦ3）ＣＦ2Ｏ−
−ＣＦ2ＣＦ2ＣＦ2ＣＦ2Ｏ−
−ＣＦ2ＣＦ2ＣＦ2ＣＦ2ＣＦ2ＣＦ2Ｏ−
−Ｃ（ＣＦ3）2Ｏ−
これらの中では、特に下記単位が好適である。
−ＣＦ2Ｏ−
−ＣＦ2ＣＦ2Ｏ−
−ＣＦ2ＣＦ2ＣＦ2Ｏ−
−ＣＦ（ＣＦ3）ＣＦ2Ｏ−
【００１６】
この（ａ）成分の直鎖状パーフルオロポリエーテル化合物におけるアルケニル基としては、炭素数２〜８、特に２〜６で、かつ末端にＣＨ2＝ＣＨ−構造を有するものが好ましく、例えば、ビニル基、アリル基、プロペニル基、イソプロペニル基、ブテニル基、ヘキセニル基等の末端にＣＨ2＝ＣＨ−構造を有する基、特にビニル基、アリル基等が好ましい。
【００１７】
かかる（ａ）成分としては、下記一般式で表されるポリフルオロジアルケニル化合物を挙げることができる。
ＣＨ2＝ＣＨ−（Ｘ）p−Ｒｆ1−（Ｘ’）p−ＣＨ＝ＣＨ2          （３）
ＣＨ2＝ＣＨ−（Ｘ）p−Ｑ−Ｒｆ1−Ｑ−（Ｘ’）p−ＣＨ＝ＣＨ2  （４）
［式中、Ｘは独立に−ＣＨ2−、−ＣＨ2Ｏ−、−ＣＨ2ＯＣＨ2−又は−Ｙ−ＮＲ1−ＣＯ−（但し、Ｙは−ＣＨ2−又は下記構造式（Ｚ）で示される基であり、Ｒ1は水素原子、メチル基、フェニル基又はアリル基である。）であり、Ｘ’は−ＣＨ2−、−ＯＣＨ2−、−ＣＨ2ＯＣＨ2−又は−ＣＯ−ＮＲ2−Ｙ’−（但し、Ｙ’は−ＣＨ2−又は下記構造式（Ｚ’）で示される基であり、Ｒ2は水素原子、メチル基、フェニル基又はアリル基であり、
【化４】
2007297566.tif 000005
（ｏ，ｍ又はｐ−ジメチルシリルフェニレン基）
【化５】
2007297566.tif 000006
（ｏ，ｍ又はｐ−ジメチルシリルフェニレン基）で表される基である。Ｒｆ1は二価のパーフルオロポリエーテル構造であり、上記式（２）、即ち（ＣaＦ2aＯ）qで示される繰り返し単位を含むものが好ましい。Ｑは炭素数１〜１５の二価の炭化水素基であり、エーテル結合を含んでいてもよく、具体的にはアルキレン基、エーテル結合を含んでいてもよいアルキレン基である。）、ｐは独立に０又は１である。］
【００１８】
このような（Ａ）成分の直鎖状パーフルオロポリエーテル化合物としては、特に下記一般式（１）で示されるものが好適である。
【化６】
2007297566.tif 000007
［式中、Ｘ、Ｘ’及びｐは前記と同じであり、ｒは２〜６の整数、ｍ、ｎはそれぞれ０〜６００の整数であり、更にｍとｎの和が２０〜６００である。］
【００１９】
上記式（１）の直鎖状パーフルオロポリエーテル化合物は、ゲルパーミエーションクロマトグラフィー（ＧＰＣ）によるポリスチレン換算重量平均分子量が５，０００〜１００，０００、特に５，０００〜５０，０００であることが望ましい。重量平均分子量が５，０００未満では、必要とされる耐薬品性を満たすことができない可能性があるので好ましくなく、重量平均分子量が１００，０００超えると、他組成との相溶性に問題を生じる場合があるので好ましくない。
【００２０】
一般式（１）で表される直鎖状パーフルオロポリエーテル化合物の具体例としては、下記式で表されるものが挙げられる。
【００２１】
【化７】
2007297566.tif 000008
【００２２】
【化８】
2007297566.tif 000009
【００２３】
【化９】
2007297566.tif 000010
（式中、ｍ及びｎはそれぞれ０〜６００，ｍ＋ｎ＝２０〜６００を満足する整数を示す。）
【００２４】
更に本発明では、上記式（１）の直鎖状パーフルオロポリエーテル化合物を目的に応じた所望の重量平均分子量に調節するため、予め上記したような直鎖状パーフルオロポリエーテル化合物を分子内にＳｉＨ基を２個含有する有機ケイ素化合物と通常の方法及び条件でヒドロシリル化反応させ、鎖長延長した生成物を（ａ）成分として使用することも可能である。
これらの直鎖状フルオロポリエーテル化合物は１種を単独で又は２種以上を組み合わせて使用できる。
【００２５】
［（ｂ）成分］
次に（ｂ）成分の含フッ素有機ケイ素化合物は上記（ａ）成分の架橋剤、鎖長延長剤として作用するものである。（ａ）成分との相溶性、分散性、硬化後の均一性を考慮して、１分子中に１個以上の一価のパーフルオロアルキレン基、一価のパーフルオロオキシアルキル基、二価のパーフルオロアルキレン基又は二価のパーフルオロオキシアルキレン基を有していて、１分子中にケイ素原子に結合した水素原子を少なくとも２個、好ましくは３個以上有する有機ケイ素化合物であれば特に制限されるものではない。
【００２６】
上記パーフルオロアルキル基、パーフルオロオキシアルキル基、パーフルオロアルキレン基、パーフルオロオキシアルキレン基としては、下記一般式で示される基を例示することができる。
ＣgＦ2g+1−
（式中、ｇは１〜２０、好ましくは２〜１０の整数である。）
−ＣgＦ2g−
（式中、ｇは１〜２０、好ましくは２〜１０の整数である。）
【化１０】
2007297566.tif 000011
（式中、ｆは２〜２００、好ましくは２〜１００、ｈは１〜３の整数である。）
【化１１】
2007297566.tif 000012
（式中、ｉ及びｊは１以上の整数、ｉ＋ｊの平均は２〜２００、好ましくは２〜１００である。）
−（ＣＦ2Ｏ）c−（ＣＦ2ＣＦ2Ｏ）d−ＣＦ2−
（但し、ｃ及びｄはそれぞれ１〜５０の整数である。）
【００２７】
また、これらパーフルオロ（オキシ）アルキル基、パーフルオロ（オキシ）アルキレン基は、ケイ素原子に直接結合していてもよいが、ケイ素原子と二価の連結基を介して結合していてもよい。ここで、二価の連結基としては、アルキレン基、アリーレン基やこれらの組み合わせでも、あるいはこれらにエ一テル結合酸素原子やアミド結合、カルボニル結合等を介在するものであってもよく、例えば炭素数２〜１２のものが好ましく、下記の基等が挙げられる。
−ＣＨ2ＣＨ2−
−ＣＨ2ＣＨ2ＣＨ2−
−ＣＨ2ＣＨ2ＣＨ2ＯＣＨ2−
−ＣＨ2ＣＨ2ＣＨ2−ＮＨ−ＣＯ−
−ＣＨ2ＣＨ2ＣＨ2−Ｎ（Ｐｈ）−ＣＯ−（但し、Ｐｈはフェニル基である。）
−ＣＨ2ＣＨ2ＣＨ2−Ｎ（ＣＨ3）−ＣＯ−
−ＣＨ2ＣＨ2ＣＨ2−Ｏ−ＣＯ−
等の炭素数２〜１２のものが挙げられる。
【００２８】
また、この（ｂ）成分の有機ケイ素化合物における一価又は二価の含フッ素置換基、即ちパーフルオロアルキル基、パーフルオロオキシアルキル基、パーフルオロオキシアルキレン基あるいはパーフルオロアルキレン基を含有する一価の有機基以外のケイ素原子に結合した一価の置換基としては、例えばメチル基、エチル基、プロピル基、プチル基、ヘキシル基、シクロヘキシル基、オクチル基、デシル基等のアルキル基；フェニル基、トリル基、ナフチル基等のアリール基；ベンジル基、フェニルエチル基等のアラルキル基：あるいはこれらの基の水素原子の一部が塩素原子、シアノ基等で置換された例えばクロロメチル基、クロロプロピル基、シアノエチル基等の炭素数１〜２０の非置換又は置換炭化水素基が挙げられる。
【００２９】
（ｂ）成分の含フッ素有機ケイ素化合物は、環状でも鎖状でもよく、更に三次元網状でもよい。更に、この含フッ素有機ケイ素化合物における分子中のケイ素原子数は特に制限されないが、通常２〜６０、特に３〜３０程度が好ましい。
【００３０】
この様な有機ケイ素化合物としては、例えば下記のような化合物が挙げられ、これらの化合物は単独で使用しても、２種類以上を併用してもよい。なお、下記式でＭｅはメチル基、Ｐｈはフェニル基を示す。
【００３１】
【化１２】
2007297566.tif 000013
【００３２】
【化１３】
2007297566.tif 000014
【００３３】
【化１４】
2007297566.tif 000015
【００３４】
【化１５】
2007297566.tif 000016
【００３５】
【化１６】
2007297566.tif 000017
【００３６】
【化１７】
2007297566.tif 000018
【００３７】
【化１８】
2007297566.tif 000019
【００３８】
【化１９】
2007297566.tif 000020
【００３９】
【化２０】
2007297566.tif 000021
【００４０】
【化２１】
2007297566.tif 000022
【００４１】
【化２２】
2007297566.tif 000023
【００４２】
【化２３】
2007297566.tif 000024
（ｎ＝１〜５０、ｍ＝１〜５０、ｎ＋ｍ＝２〜５０）
【００４３】
【化２４】
2007297566.tif 000025
【００４４】
【化２５】
2007297566.tif 000026
【００４５】
【化２６】
2007297566.tif 000027
【００４６】
【化２７】
2007297566.tif 000028
【００４７】
【化２８】
2007297566.tif 000029
【００４８】
（ｂ）成分の配合量は、通常（ａ）成分中に含まれるビニル基、アリル基、シクロアルケニル基等のアルケニル基１モルに対して、（ｂ）成分中のヒドロシリル基、即ちＳｉＨ基の合計量が好ましくは０．４〜５．０モル、より好ましくは０．８〜３．０モル供給する量が好適である。（ｂ）成分中の配合量が少なすぎると架橋度合いが不十分で硬化物の強度が不足する場合があり、多すぎても同様に硬化物の強度が不足する場合がある。また、この（ｂ）成分は１種単独で使用してもいいし、２種以上のものを併用してもよい。
【００４９】
［（ｃ）成分］
（ｃ）成分のヒドロシリル化反応触媒としては、遷移金属、例えばＰｔ、Ｒｈ、Ｐｄ等の白金族金属やこれら遷移金属の化合物などが好ましく使用される。本発明では、これら化合物が一般に貴金属の化合物で高価格であることから、比較的入手しやすい白金化合物が好適に用いられる。白金化合物としては、具体的に塩化白金酸又は塩化白金酸とエチレン等のオレフインとの錯体、アルコールやピニルシロキサンとの錯体、白金／シリカ、アルミナ又はカーボン等を例示することができるが、これらに限定されるものではない。
【００５０】
白金化合物以外の白金族金属化合物としては、ロジウム、ルテニウム、イリジウム、パラジウム系化合物等が知られており、例えばＲｈＣｌ（ＰＰｈ3）3、ＲｈＣｌ（ＣＯ）（ＰＰｈ3）2、ＲｈＣ１（Ｃ2Ｈ4）2、Ｒｕ3（ＣＯ）12、ＩｒＣｌ（ＣＯ）（ＰＰｈ3）2、Ｐｄ（ＰＰｈ3）4等が挙げられる（なお、Ｐｈはフェニル基を示す）。これらの触媒の使用量は、特に制限されるものではなく、触媒量で所望とする硬化速度を得ることができるが、経済的見地又は良好な硬化物を得るためには組成物全量に対して０．１〜１，０００ｐｐｍ（白金族金属換算）、より好ましくは０．１〜５００ｐｐｍ（同上）程度の範囲とするのがよい。
【００５１】
［（ｄ）成分］
（ｄ）成分は本発明の組成物に各種基材への密着性あるいは接着性を発現させるためのものである。（ｄ）成分は、１分子中に、ケイ素原子に結合した水素原子と、炭素原子又は炭素原子と酸素原子を介してケイ素原子に結合したエポキシ基及び／又はトリアルコキシシリル基とをそれぞれ１個以上有する化合物であればよい。（ｄ）成分は、本発明の硬化（ヒドロシリル化）反応を阻害するものでなければ、化学構造等は制限されない。
【００５２】
本発明の（ｄ）成分の接着性付与化合物は、環状、鎖状、分岐状などのいずれでもよく、またこれらの混合形態でもよい。本発明の（ｄ）成分としては、下記式で表わされるオルガノポリシロキサンを用いることができる。
【００５３】
【化２９】
2007297566.tif 000030
（上記一般式中、Ｒ4はハロゲン置換又は非置換の一価炭化水素基であり、Ａ、Ｂは下記に示す。ｗは０≦ｗ≦１００、ｘは１≦ｘ≦１００、ｙは１≦ｙ≦１００、ｚは０≦ｚ≦１００を示す。）
【００５４】
Ｒ4のハロゲン置換又は非置換の一価炭化水素基としては、炭素数１〜１０、特に１〜８のものが好ましく、具体的にはメチル基、エチル基、プロピル基、ブチル基、ヘキシル基、シクロヘキシル基、オクチル基等のアルキル基；フェニル基、トリル基等のアリール基；ベンジル基、フェニルエチル基等のアラルキル基などや、これらの基の水素原子の一部又は全部をフッ素等のハロゲン原子で置換した置換一価炭化水素基などが挙げられ、この中で特にメチル基が好ましい。
【００５５】
ｗは０≦ｗ≦２０が好ましく、ｘは１≦ｘ≦２０が好ましく、ｙは１≦ｙ≦２０が好ましく、ｚは１≦ｚ≦２０が好ましく、３≦ｗ＋ｘ＋ｙ＋ｚ≦５０が好ましい。
【００５６】
Ａは炭素原子又は炭素原子と酸素原子を介してケイ素原子に結合したエポキシ基及び／又はトリアルコキシシリル基を示し、具体的には、下記の基を挙げることができる。
【００５７】
【化３０】
2007297566.tif 000031
［式中、Ｒ5は酸素原子が介在してもよい炭素数１〜１０、特に１〜５の二価炭化水素基（アルキレン基、シクロアルキレン基等）を示す。］
−Ｒ6−Ｓｉ（ＯＲ7）3
［式中、Ｒ6は炭素数１〜１０、特に１〜４の二価炭化水素基（アルキレン基等）を示し、Ｒ7は炭素数１〜８、特に１〜４の一価炭化水素基（アルキル基等）を示す。］
【化３１】
2007297566.tif 000032
［式中、Ｒ8は炭素数１〜８、特に１〜４の一価炭化水素基（アルキル基等）を示し、Ｒ9は水素原子又はメチル基、ｋは２〜１０の整数を示す。］
【００５８】
Ｂは、炭素原子又は炭素原子と酸素原子を介してケイ素原子に結合した一価のパーフルオロアルキル基又はパーフルオロオキシアルキル基を示す。一価のパーフルオロアルキル基又はパーフルオロオキシアルキル基の例としては、例えば、下記一般式で表されるもの等を挙げることができる。
ＣgＦ2g+1−
（式中、ｇは１〜２０、好ましくは２〜１０の整数である。）
【化３２】
2007297566.tif 000033
（式中、ｆは２〜２００、好ましくは２〜１００、ｈは１〜３の整数である。）
【００５９】
これらのオルガノシロキサンは、１分子中にケイ素原子に結合した水素原子（ＳｉＨ基）を３個以上有するオルガノハイドロジェンポリシロキサンにビニル基、アリル基等の脂肪族不飽和基とエポキシ基及び／又はトリアルコキシシリル基とを含有する化合物、更に必要により脂肪族不飽和基とパーフルオロアルキル基又はパーフルオロオキシアルキル基とを含有する化合物を、常法に従って部分付加反応させることにより得ることができる。
【００６０】
なお、上記脂肪族不飽和基の数の和はＳｉＨ基の数より少なく設定することによって、これらのオルガノシロキサンは１分子中にエポキシ基及び／又はトリアルコキシシリル基とともに、ＳｉＨ基を含むことになる。
【００６１】
本発明におけるこのオルガノシロキサンの製造に際しては、反応終了後に目的物質を単離してもよいが、未反応物及び付加反応触媒を除去しただけの混合物を使用することもできる。
【００６２】
（ｄ）成分として用いられるオルガノシロキサンとしては、具体的には下記の構造式で示されるものが例示される。なお、これらの化合物は単独で使用してもよく、２種以上を併用してもよい。なお、Ｍｅはメチル基である。
【００６３】
【化３３】
2007297566.tif 000034
【００６４】
【化３４】
2007297566.tif 000035
（ｓ、ｕ、ｖは正の整数、ｔは０以上の整数）
【００６５】
【化３５】
2007297566.tif 000036
【００６６】
【化３６】
2007297566.tif 000037
【００６７】
【化３７】
2007297566.tif 000038
【００６８】
【化３８】
2007297566.tif 000039
【００６９】
【化３９】
2007297566.tif 000040
【００７０】
（ｄ）成分の使用量は、（ａ）成分１００質量部に対し０．１〜５０質量部、好ましくは０．５〜２０質量部の範囲である。０．１質量部未満の場合には、基材との間に十分な接着力が得られず、１００質量部を超えると硬化皮膜の強度が低下することがあるので好ましくない。
【００７１】
［（ｅ）成分］
（ｅ）成分の導電性金属メッキ粉末は、本発明の導電性フッ素樹脂組成物に導電性を与えるものである。金属メッキ粉末の粒径は特に限定されないが、好ましくは平均粒径が０．０５〜１００μｍ、特に０．１〜１０μｍの範囲がよい。この場合、平均粒径は、例えばレーザー光回折法による粒度分布測定における重量平均値Ｄ５０（又はメジアン径）として求めることができる。なお、金属メッキ粉末の形状は特に限定されず、例えば、球状、粒状、樹枝状、フレーク状、不定形状であり、またこれらの形状を有する金属メッキ粉末の混合物であってもよいが、低抵抗のゴムを形成するためには完全に独立した分散でなく、金属メッキ粉末が部分的に連結していることが望ましい。
【００７２】
導電性金属メッキ粉末は、シリカ粉末、ガラスビーズ等の無機粉末やフェノール樹脂等の有機樹脂粉末を金属メッキしたものが例示され、金属メッキシリカ粉末、金属メッキガラスビーズが好ましく、金属メッキシリカ粉末が特に好ましい。金属メッキシリカ粉末は、シリカの表面が金属メッキにより被覆されたものである。メッキする金属としては、金、銀、ニッケル等が好ましい。また、金属メッキシリカ粉末の比表面積は、１ｍ2／ｇ以下が望ましい。ＢＥＴ法による比表面積が１ｍ2／ｇを超えると、フッ素樹脂組成物に添加する際に分散性が悪くなるおそれがある。より好ましくは０．０１〜１．０ｍ2／ｇ、特に０．０２〜０．８ｍ2／ｇである。
【００７３】
（ｅ）成分の配合量は、（ａ）成分１００質量部に対して５０〜２，０００質量部であり、好ましくは１００〜１，０００質量部である。これは、（Ａ）成分１００質量部に対して（ｅ）成分が５０質量部未満であると、得られる硬化物に十分な導電性を付与することができないためであり、また、２，０００質量部を超えると、得られる組成物の作業性が著しく損なわれる。
【００７４】
その他の成分
本発明の組成物には、（ａ）〜（ｅ）成分の他に本発明の効果を損なわない範囲で従来公知の各種の添加剤を配合することができる。このような成分としては、具体的に１−エチル−１−ヒドロキシシクロヘキサン、３−メチル−１−ブチン−３−オール、３，５−ジメチル−１−ヘキシン−３−オール、３−メチル−１−ペンチン−３−オール、フェニルブチノールなどのアセチレンアルコールや３−メチル−３−ペンテン−１−イン、３，５−ジメチル−３−ヘキセン−１−イン等のヒドロシリル化反応触媒の制御剤、酸化鉄、酸化セリウム、カーボンブラック等の顔料や、着色剤、染料、酸化防止剤、一部又はすべてがフッ素変性されたオイル状化合物等が挙げられる。なお、これら任意成分の添加量は、本発明の効果を妨げない範囲で通常量とすることができる。
【００７５】
使用方法
本発明の組成物は、用途に応じて前記（Ａ）〜（Ｄ）成分の必須成分全てを１つの組成物として取り扱う、いわゆる１液タイプとして構成してもよいし、あるいは例えば前記（Ａ），（Ｃ）及び（Ｄ）成分を一方の組成物とし、（Ａ），（Ｂ）及び（Ｄ）成分を他方の組成物とする、いわゆる２液タイプとして構成し、使用にあたってこれを混合してもよい。
【００７６】
また、組成物を溶解希釈して用いることも可能である。このような溶剤としては、（Ａ）成分を溶解させ得るものが好ましく、例えばＣ4Ｆ10、Ｃ8Ｆ18、Ｃ4Ｆ9ＯＣＨ3、Ｃ4Ｆ9ＯＣ2Ｈ5、２−ｎ−ノナフルオロブチル−テトラフルオロフラン、トリス（ｎ−ノナフルオロブチル）アミン、メタキシレンヘキサフルオライド、パラキシレンヘキサフルオライド、ベンゾトリフルオライド等のフッ素化溶剤などが例示される。
【００７７】
本発明の導電性フッ素樹脂組成物は、常温にて放置するか、加熱することにより容易に硬化させることができるが、通常室温（例えば５〜３５℃）〜２００℃、１分間〜２４時間の範囲で熱的に硬化させるのが好ましく、このような硬化により、優れた特性を有する導電性ゴムを得ることができる。
【００７８】
このようにして得られる本発明組成物の硬化物の密度は４．０ｇ／ｃｍ3以下、特に３．０ｇ／ｃｍ3以下であることが好ましい。
【００７９】
用途
本発明の組成物は、特に、半導体素子のダイボンド剤、水晶振動子の固定剤、ＳＡＷフィルターのダイボンド剤、自動車部品の電波シールド接着剤等の用途に好適である。
【実施例】
【００８０】
以下、実施例及び比較例を示し、本発明を具体的に説明するが、本発明は下記の実施例に制限されるものではない。なお、粘度は２５℃における値であり、下記式でＭｅはメチル基を表す。
【００８１】
［実施例１］
下記式（２）
【化４０】
2007297566.tif 000041
で表されるポリマー（粘度５，５００ｍｍ2／ｓ、重量平均分子量１５，７００、ビニル基量０．０１２モル／１００ｇ）１００質量部に、平均粒径が２０μｍの銀コートガラスビーズ２２０質量部を加え、プラネタリーミキサーで混合し、更に下記式（６）で表される含フッ素有機ケイ素化合物１．０４質量部、
【化４１】
2007297566.tif 000042
下記式（８）
【化４２】
2007297566.tif 000043
で表される含フッ素有機ケイ素化合物１．７０質量部、下記式（９）
【化４３】
2007297566.tif 000044
で表される有機ケイ素化合物１．００質量部、下記式（１０）
【化４４】
2007297566.tif 000045
で表される含フッ素有機ケイ素化合物１．５０質量部、塩化白金酸をＣＨ2＝ＣＨＳｉＭｅ2ＯＳｉＭｅ2ＣＨ＝ＣＨ2で変性した触媒のトルエン溶液（白金濃度０．５重量％）０．２質量部及びエチニルシクロヘキサノールの５０％トルエン溶液０．４質量部を加え、プラネタリーミキサーで混合した。この混合物をポリテトラフルオロエチレンコートされたシート上に流動させ、１２０℃で１時間加熱硬化させ、約１ｍｍ厚みのシートを得た。この硬化物の密度をＪＩＳ  Ｋ  ６２６８に従って測定したところ、２．２６ｇ／ｃｍ3であった。この体積抵抗率をＪＩＳ  Ｋ  ６２７１に従って測定したところ、５×１０-4Ω−ｃｍの抵抗値を示した。また、この組成物をガラス、アルミニウム、ポリエステル、エポキシ樹脂上に滴下し、１２０℃で１時間加熱硬化させたところ、いずれの基材にも良好な接着性を示した。
【００８２】
［実施例２］
実施例１において使用した、平均粒径が２０μｍの銀コートガラスビーズ２２０質量部の代わりに、平均粒径１２μｍの金メッキコートシリカ２００質量部を使用する以外は、同様な方法にて混合物を調製した。この混合物をポリテトラフルオロエチレンコートされたシート上に流動させ、１２０℃で１時間加熱硬化させ、約１ｍｍ厚みのシートを得た。この硬化物の密度をＪＩＳ  Ｋ  ６２６８に従って測定したところ、２．７４ｇ／ｃｍ3であった。この体積抵抗率をＪＩＳ  Ｋ  ６２７１に従って測定したところ、９×１０-4Ω−ｃｍの抵抗値を示した。また、この組成物をガラス、アルミニウム、ポリエステル、エポキシ樹脂上に滴下し、１２０℃で１時間加熱硬化させたところ、いずれの基材にも良好な接着性を示した。
【００８３】
［比較例１］
実施例１において使用した、平均粒径が２０μｍの銀コートガラスビーズ２２０質量部の代わりに、平均粒径８μｍの扁平銀粉末３００質量部を使用する以外は、同様な方法にて混合物を調製した。この混合物をポリテトラフルオロエチレンコートされたシート上に流動させ、１２０℃で１時間加熱硬化させ、約１ｍｍ厚みのシートを得た。この硬化物の密度をＪＩＳ  Ｋ  ６２６８に従って測定したところ、５．８２ｇ／ｃｍ3であった。この体積抵抗率をＪＩＳ  Ｋ  ６２７１に従って測定したところ、２×１０-5Ω−ｃｍの抵抗値を示した。また、この組成物をガラス、アルミニウム、ポリエステル、エポキシ樹脂上に滴下し、１２０℃で１時間加熱硬化させたところ、いずれの基材にも良好な接着性を示した。
【００８４】
実施例１，２及び比較例１の混合物は、いずれも同等の導電性と接着性を有している。しかし、密度は、金属メッキフィラーを使用した実施例１及び実施例２が３．０ｇ／ｃｍ3以下であるのに対して、金属粉末（銀粉末）を使用した比較例１は密度が５．０ｇ／ｃｍ3以上と大きくなっている。